"下記式Iで示されるロイコ色素、顕色剤及び変色温度調整剤を少なくとも含むマイクロカプセル顔料を含有してなることを特徴とする筆記具用水性インク組成物。前記顕色剤が下記式IIで示されることを特徴とする請求項1に記載の筆記具用水性インク組成物。上記式II中のR1は、水素原子又は炭素数1~2のアルキル基を示し、R2は、炭素数4~10の直鎖又は分岐のアルキル基を示す。前記変色温度調整剤が下記式IIIで示されることを特徴とする請求項1又は2に記載の筆記具用水性インク組成物。上記式III中のR3及びR4は、炭素数7~21の直鎖又は分岐のアルキル基を示し、R5及びR6は、水素原子、炭素数1~2のアルキル基、又はCF3を示す。前記マイクロカプセル顔料を構成する壁膜がメラミン樹脂である請求項1~3の何れか一つに記載の筆記具用水性インク組成物。前記マイクロカプセル顔料の平均粒子径が0.3~1.0μmであることを特徴とする請求項1~4の何れか一つに記載の筆記具用水性インク組成物。本発明は、上記従来技術の課題及び現状に鑑み、これを解消しようとするものであり、平均粒子径が小さく、また、インク中のマイクロカプセル顔料含有量を少なくしても満足のいく十分な描線濃度が得られる筆記具用水性インク組成物を提供することを目的とする。本発明者は、上記従来の課題等に鑑み、鋭意研究を行った結果、特定のロイコ色素を使用したマイクロカプセル顔料を用いることで、上記目的の筆記具用水性インク組成物が得られることを見出し、本発明を完成するに至ったのである。すなわち、本発明は、次の1~5に存する。1下記式Iで示されるロイコ色素、顕色剤及び変色温度調整剤を少なくとも含むマイクロカプセル顔料を含有してなることを特徴とする筆記具用水性インク組成物。2前記顕色剤が下記式IIで示されることを特徴とする上記1に記載の筆記具用水性インク組成物。上記式II中のR1は、水素原子又は炭素数1~2のアルキル基を示し、R2は、炭素数4~10の直鎖又は分岐のアルキル基を示す。3前記変色温度調整剤が下記式IIIで示されることを特徴とする上記1又は2に記載の筆記具用水性インク組成物。上記式III中のR3及びR4は、炭素数7~21の直鎖又は分岐のアルキル基を示し、R5及びR6は、水素原子、炭素数1~2のアルキル基、又はCF3を示す。4前記マイクロカプセル顔料を構成する壁膜がメラミン樹脂である上記1~3の何れか一つに記載の筆記具用水性インク組成物。5前記マイクロカプセル顔料の平均粒子径が0.3~1.0μmであることを特徴とする上記1~4の何れか一つに記載の筆記具用水性インク組成物。本発明によれば、平均粒子径が小さく、また、インク中の含有量を少なくしても満足のいく十分な描線濃度が得られる筆記具用水性インク組成物が提供される。以下に、本発明の実施形態を詳しく説明する。本発明の筆記具用水性インク組成物は、下記式Iで示されるロイコ色素、顕色剤及び変色温度調整剤を少なくとも含むマイクロカプセル顔料を含有してなることを特徴とするものである。用いるマイクロカプセル顔料は、上記式Iで示されるロイコ色素、顕色剤、変色温度調整剤から少なくとも構成される熱変色性組成物を内包させたものである。<ロイコ色素>本発明に用いる上記式Iで示されるロイコ色素は、黒色のロイコ色素として発色特性に優れ、鮮明な黒色の色調となる化合物3-ジn-ブチルアミノ-6-メトキシ-7-アニリノフルオランである。一般に、黒色のロイコ色素として、3-ジn-ブチルアミノ-6-メチル-7-アニリノフルオランなどが知れられているが、本発明では、上記式Iで示されるロイコ色素を用いたマイクロカプセル顔料を用いることで、平均粒子径が小さく、また、インク中の含有量を少なくしても、満足する描線濃度が得られるものとなる。<顕色剤>本発明に用いる顕色剤は、上記式Iで示されるロイコ色素を発色させる能力を有する成分となるものである。用いられる顕色剤は、従来公知のものが使用可能であり、例えば、無機酸、芳香族カルボン酸及びその無水物又は金属塩類、有機スルホン酸、その他の有機酸及びフェノール性化合物等が挙げられる。好ましくは、ビスフェノール誘導体であり、下記式IIの化合物で示されるものが挙げられる。式II中のR1は水素原子又は炭素数1~2のアルキル基を示し、R2は炭素数4~10の直鎖又は分岐のアルキル基を示す。前記式IIの化合物としては、具体的には、4,4’-2-エチルヘキシリデンビスフェノール、4,4’-2-エチルペンチリデンビスフェノール、4,4’-オクチリデンビスフェノール、4,4’-ヘキシリデンビスフェノール、4,4’-4-メチルオクチリデンビスフェノール、4,4’-デシリデンビスフェノール、4,4’-1,3-ジメチルブチリデンビスフェノール、4,4’-3-メチルブチリデンビスフェノール、4,4’-1-メチルヘブチリデンビスフェノール、4,4’-1,2-ジメチルブチリデンビスフェノール、4,4’-1,5-ジメチルヘキシリデンビスフェノール、4,4’-1-エチル-3-メチルペンチリデンビスフェノール、4,4’-1-メチル-4-メチルヘプチリデンビスフェノール、4,4’-1-エチル-ヘキシリデンビスフェノール、4,4’-1-エチル-ペンチリデンビスフェノール、4,4’-1-エチル-オクチリデンビスフェノール等の少なくとも1種各単独又は2種以上の混合物、以下同様を挙げることができるが、勿論これらに限定されるものではない。本発明においては、これらの顕色剤を1種又は2種以上組み合わせて用いること、または、従来公知の顕色剤を本発明の顕色剤の諸特性を損なわない範囲内で組み合わせて用いることにより、発色時の色彩濃度を自由に調節することができる。従って、その使用量は、所望される色彩濃度に応じて任意に選択すればよく、特に限定されるものではないが、通常、前記したロイコ色素1質量部に対して、0.1~100質量部程度の範囲内で選択するのが好適である。<変色温度調整剤>本発明に用いる変色温度調整剤は、前記ロイコ色素と顕色剤の呈色において変色温度をコントロールする物質である。用いることができる変色温度調整剤は、従来公知のものが使用可能である。具体的には、アルコール類、エステル類、ケトン類、エーテル類、酸アミド類、アゾメチン類、脂肪酸類、炭化水素類などが挙げられる。好ましくは、ビスフェノール誘導体と、炭素数8~22の飽和脂肪酸とから構成されるエステル化合物であり、下記式IIIの化合物で示されるものである。式III中のR3及びR4は、直鎖又は分岐の炭素数7~21のアルキル基を示し、R5及びR6は、水素原子、炭素数1~2のアルキル基、又はCF3を示す。前記式IIIの化合物としては、具体的には、4,4’-ヘキサフルオロイソプロピリデンビスフェノールジカプレート、4,4’-ヘキサフルオロイソプロピリデンビスフェノールジラウレート、4,4’-ヘキサフルオロイソプロピリデンビスフェノールジミリステート、4,4’-ヘキサフルオロイソプロピリデンビスフェノールジパルミエート、4,4’-ヘキサフルオロイソプロピリデンビスフェノールジウンデカノエート、4,4’-ヘキサフルオロイソプロピリデンビスフェノールジトリデカエート、4,4’-イソプロピリデンビスフェノールジカプレート、4,4’-イソプロピリデンビスフェノールジラウレート、4,4’-イソプロピリデンビスフェノールジミリステート、4,4’-イソプロピリデンビスフェノールジパルミエート、4,4’-イソプロピリデンビスフェノールジウンデカノエート、4,4’-イソプロピリデンビスフェノールジトリデカエート、4,4’-メチレンビスフェノールジカプレート、4,4’-メチレンビスフェノールジラウレート、4,4’-メチレンビスフェノールジミリステート、4,4’-メチレンビスフェノールジパルミエート、4,4’-メチレンビスフェノールジウンデカノエート、4,4’-メチレンビスフェノールジトリデカエート等の少なくとも1種が挙げられる。この変色温度調整剤の使用量は、所望されるヒステリシス幅及び発色時の色彩濃度等に応じて適宜選択すればよく、特に限定されるものではないが、通常、ロイコ色素1質量部に対して、1~1000質量部程度の範囲内で使用するのが好ましい。なお、本発明の組成物の諸特性を損なわない範囲内であれば、従来公知の変色温度調整剤を組み合わせて用いることもできる。<マイクロカプセル顔料>本発明に用いるマイクロカプセル顔料は、少なくとも上記ロイコ色素、顕色剤、変色温度調整剤からなる熱変色性組成物を、好ましくは、平均粒子径が0.3~1.0μmとなるように、マイクロカプセル化することにより製造することができる。マイクロカプセル化法としては、例えば、界面重合法、界面重縮合法、insitu重合法、液中硬化被覆法、水溶液からの相分離法、有機溶媒からの相分離法、融解分散冷却法、気中懸濁被覆法、スプレードライニング法などを挙げることができ、用途に応じて適宜選択することができる。例えば、水溶液からの相分離法では、ロイコ色素、顕色剤、変色温度調整剤を加熱溶融後、乳化剤溶液に投入し、加熱攪拌して油滴状に分散させ、次いで、カプセル膜剤として、樹脂原料などを使用、例えば、アミノ樹脂溶液、具体的には、メチロールメラミン水溶液、尿素溶液、ベンゾグアナミン溶液などの各液を徐々に投入し、引き続き反応させて調製後、この分散液を濾過することにより目的の熱変色性のマイクロカプセル顔料を製造することができる。これらロイコ色素、顕色剤、変色温度調整剤の含有量は、用いるロイコ色素、顕色剤、変色温度調整剤の種類、マイクロカプセル化法などにより変動するが、ロイコ色素1に対して、質量比で顕色剤0.1~100、変色温度調整剤1~100である。また、カプセル膜剤は、カプセル内容物に対して、質量比で0.1~1である。本発明のマイクロカプセル顔料では、上記ロイコ色素、顕色剤及び変色温度調整剤の種類、量などを好適に組み合わせることにより、黒色の発色温度、消色温度を好適な温度に設定することができる。本発明のマイクロカプセル顔料では、描線濃度、保存安定性、筆記性の更なる向上の点から、壁膜がアミノ樹脂で形成されることが好ましく、例えば、メラミン樹脂、尿素樹脂、ベンゾグアナミン樹脂などで形成されること、更に好ましくは、製造性、保存安定性、筆記性の点から、メラミン樹脂で形成されることが望ましい。マイクロカプセル顔料の壁膜の厚さは、必要とする壁膜の強度や描線濃度に応じて適宜決められる。なお、壁膜がアミノ樹脂で形成するためには、各マイクロカプセル化法を用いる際に、好適なアミノ樹脂原料メラミン樹脂、尿素樹脂、ベンゾグアンアミン樹脂等、並びに、分散剤、保護コロイドなどを選択する。本発明に用いるマイクロカプセル顔料の平均粒子径は、着色性、発色性、易消色性、安定性の点、並びに、筆記性への悪影響を抑制する点から、好ましくは、0.3~1.0μmであるものが望ましい。なお、本発明実施例等含むで規定する平均粒子径は、粒度分布測定装置粒子径測定器N4PlusCOULTER社製にて、平均粒子径を測定した値である。この平均粒子径が0.3μm未満であると、十分な描線濃度が得られず、一方、1.0μmを越えると、筆記性の劣化やマイクロカプセル顔料の分散安定性の低下が発生し、好ましくない。なお、上記平均粒子径の範囲0.3~1.0μmとなるマイクロカプセル顔料は、マイクロカプセル化法により変動するが、水溶液からの相分離法などでは、マイクロカプセル顔料を製造する際の攪拌条件を好適に組み合わせることにより調製することができる。本発明において、マイクロカプセル顔料の含有量は、インク組成物全量に対して、好ましくは、5~30質量以下、単にという、更に好ましくは、10~25とすることが望ましい。このマイクロカプセル顔料の含有量が5未満であると、着色力、発色性が不十分となり、一方、30を超えると、カスレが生じやすくなり、好ましくない。本発明の筆記具用水性インク組成物では、上記マイクロカプセル顔料の他、残部として溶媒である水水道水、精製水、蒸留水、イオン交換水、純水等の他、各筆記具用ボールペン用、マーキングペン用等の用途に応じて、本発明の効果を損なわない範囲で、水溶性有機溶剤、増粘剤、潤滑剤、防錆剤、防腐剤もしくは防菌剤などを適宜含有することができる。用いることができる水溶性有機溶剤としては、例えば、エチレングリコール、ジエチレングリコール、トリエチレングリコール、プロピレングリコール、ポリエチレングリコール、3-ブチレングリコール、チオジエチレングリコール、グリセリン等のグリコール類や、エチレングリコールモノメチルエーテル、ジエチレングリコールモノメチルエーテル、単独或いは混合して使用することができる。用いることができる増粘剤としては、例えば、合成高分子、セルロースおよび多糖類からなる群から選ばれた少なくとも一種が望ましい。具体的には、アラビアガム、トラガカントガム、グアーガム、ローカストビーンガム、アルギン酸、カラギーナン、ゼラチン、キサンタンガム、ウェランガム、サクシノグリカン、ダイユータンガム、デキストラン、メチルセルロース、エチルセルロース、ヒドロキシエチルセルロース、カルボキシメチルセルロース、デンプングリコール酸及びその塩、アルギン酸プロピレングリコールエステル、ポリビニルアルコール、ポリビニルピロリドン、ポリビニルメチルエーテル、ポリアクリル酸及びその塩、カルボキシビニルポリマー、ポリエチレシオキサイド、酢酸ビニルとポリビニルピロリドンの共重合体、架橋型アクリル酸重合体及びその塩、非架橋型アクリル酸重合体及びその塩、スチレンアクリル酸共重合体及びその塩などが挙げられる。潤滑剤としては、顔料の表面処理剤にも用いられる多価アルコールの脂肪酸エステル、糖の高級脂肪酸エステル、ポリオキシアルキレン高級脂肪酸エステル、アルキル燐酸エステルなどのノニオン系や、高級脂肪酸アミドのアルキルスルホン酸塩、アルキルアリルスルホン酸塩などのアニオン系、ポリアルキレングリコールの誘導体やフッ素系界面活性剤、ポリエーテル変性シリコーンなどが挙げられる。また、防錆剤としては、ベンゾトリアゾール、トリルトリアゾール、ジシクロへキシルアンモニウムナイトライト、サポニン類など、防腐剤もしくは防菌剤としては、フェノール、ナトリウムオマジン、安息香酸ナトリウム、ベンズイミダゾール系化合物などが挙げられる。本発明の筆記具用水性インク組成物を製造するには、従来から知られている方法が採用可能であり、例えば、上記マイクロカプセル顔料の他、上記各成分を所定量配合し、ホモミキサー、もしくはディスパー等の攪拌機により攪拌混合することによって得られる。更に必要に応じて、ろ過や遠心分離によってインク組成物中の粗大粒子を除去してもよい。このように構成される本発明の筆記具用水性インク組成物では、上記式Iで示されるロイコ色素、顕色剤及び変色温度調整剤を少なくとも含むマイクロカプセル顔料を含有するインクを処方し、このインクを搭載したボールペン体、マーキングペン体などの筆記具にて紙面等に筆記しても、平均粒子径が小さく、また、インク中の含有量を少なくしても満足のいく十分な描線濃度が得られる筆記具用水性インク組成物が得られるものとなる。次に、実施例及び比較例により本発明を更に詳細に説明するが、本発明は下記実施例等に限定されるものではない。なお、以下において、配合単位である部は質量部を意味する。実施例1~7及び比較例1~2マイクロカプセル顔料:A-1~A-9の処方マイクロカプセル顔料:A-1ロイコ色素として、上記化1で示される化合物1部、顕色剤として、4,4′-2-エチルヘキシリデンビスフェノール2部、及び変色性温度調整剤として、4,4′-ヘキサフルオロイソプロピリデンビスフェノールジミリステート24部を100°Cに加熱溶融して、均質な組成物27部を得た。上記で得た組成物27部の均一な熱溶液を、保護コロイド剤として、メチルビニルエーテル無水マレイン酸共重合樹脂ガンツレッツAN-179:ISP株社製40部をNaOHにてpH4に溶解させた90°Cの水溶液100部中に徐々に添加しながら、加熱攪拌して直径約0.5~1.0μmの油滴状に分散させ、次いでカプセル膜剤として、メラミン樹脂スミテックスレジンM-3、株住友化学製20部を徐々に添加し、90°Cで30分間加熱してマイクロカプセル化を行い、膜剤がメラミン樹脂からなる可逆感温変色性ヒステリシス組成物のマイクロカプセル溶液を得た。この溶液の粒子径を測定したところ、平均粒子径0.74μmであり0.5μm以下の粒子を32含むものであった。色相は、発色状態においては濃厚な黒色を呈し、消色状態においては残色がなく完全に無色となるものであった。マイクロカプセル顔料:A-2上記A-1の処方において、変色温度調整剤として、4,4′-ヘキサフルオロイソプロピリデンビスフェノールジミリステートに代えて、4,4′-イソプロピリデンビスフェノールジミリステートを用いることを除き、他は上記A-1の処方と同様にして、平均粒子径が0.69μmで0.5μm以下の粒子を34含む可逆感温変色性ヒステリン組成物のマイクロカプセル溶液を得た。色相は、発色状態においては濃厚な黒色を呈し、消色状態においては残色がなく完全に無色となるものであった。マイクロカプセル顔料:A-3上記A-1の処方において、顕色剤として、4,4′-2-エチルヘキシリデンビスフェノールに代えて、4,4′-1,3-ジメチルブチリデンビスフェノールを用いること、および、変色温度調整剤として、4,4′-ヘキサフルオロイソプロピリデンビスフェノールジミリステートに代えて、4,4′-イソプロピリデンビフェノールジラウレートを用いることを除き、他は上記A-1の処方と同様にして、平均粒子径が0.78μmで0.5μm以下の粒子を28含む可逆感温変色性ヒステリシス組成物のマイクロカプセル溶液を得た。色相は、発色状態においては濃厚な黒色を呈し、消色状態においては残色がなく完全に無色となるものであった。マイクロカプセル顔料:A-4上記A-2の処方において、顕色剤として、4,4′-2-エチルヘキシリデンビスフェノールに代えて、4,4′-1,3-ジメチルブチリデンビスフェノールを用いることを除き、他は上記A-2の処方と同様にして、平均粒子径が0.74μmで0.5μm以下の粒子を32含む可逆感温変色性ヒステリシス組成物のマイクロカプセル溶液を得た。色相は、発色状態においては濃厚な黒色を呈し、消色状態においては残色がなく完全に無色となるものであった。マイクロカプセル顔料:A-5上記A-1の処方において、変色温度調整剤として、4,4′-ヘキサフルオロイソプロピリデンビスフェノールジミリステートに代えて、4,4′-エチリデンビスフェノールジラウレートを用いることを除き、他は上記A-1の処方と同様にして、平均粒子径が0.73μmで0.5μm以下の粒子を33含む可逆感温変色性ヒステリン組成物を得た。色相は、発色状態においては濃厚な黒色を呈し、消色状態においては残色がなく完全に無色となるものであった。マイクロカプセル顔料:A-6上記A-1の処方において、変色温度調整剤として、4,4′-ヘキサフルオロイソプロピリデンビスフェノールジミリステートに代えて、4,4′-1-メチルプロピリデンビスフェノールジラウレートを用いることを除き、他は上記A-1の処方と同様にして、平均粒子径が0.78μmで0.5μm以下の粒子を31含む可逆感温変色性ヒステリシス組成物のマイクロカプセル溶液を得た。色相は、発色状態においては濃厚な黒色を呈し、消色状態においては残色がなく完全に無色となるものであった。マイクロカプセル顔料:A-7上記A-1の処方において、変色温度調整剤として、4,4′-ヘキサフルオロイソプロピリデンビスフェノールジミリステートに代えて、4,4′-1-エチルプロピリデンビスフェノールジラウレートを用いることを除き、他は上記A-1の処方と同様にして、平均粒子径が0.75μmで0.5μm以下の粒子を32含む可逆感温変色性ヒステリシス組成物のマイクロカプセル溶液を得た。色相は、発色状態においては濃厚な黒色を呈し、消色状態においては残色がなく完全に無色となるものであった。マイクロカプセル顔料:A-8上記A-1の処方において、ロイコ色素として、上記化1の化合物に代えて、3-ジブチルアミノ-6-メチル-7-アニリノフルオランを用いることを除き、他は上記A-1の処方と同様にして、平均粒子径が0.72μmで0.5μm以下の粒子を29含む可逆感温変色性ヒステリン組成物のマイクロカプセル溶液を得た。色相は、発色状態においては黒色を呈し、消色状態においては残色がなく完全に無色となるものであった。マイクロカプセル顔料:A-9上記A-1の処方において、ロイコ色素として、上記化1の化合物に代えて、2-2-クロロアニリノ-6-ジ-n-ブチルアミノフルオランを用いることを除き、他は上記A-1の処方と同様にして、平均粒子径が0.69μmで0.5μm以下の粒子を73含む可逆感温変色性ヒステリン組成物のマイクロカプセル溶液を得た。色相は、発色状態においては黒色を呈し、消色状態においては残色がなく完全に無色となるものであった。インクの処方下記表1に示す配合処方マイクロカプセル顔料:A-1~A-9、増粘剤、防錆剤、防腐剤、溶剤、水にしたがって、常法により各水性ボールペン用水性インク組成物を調製した。なお、各マイクロカプセル顔料A-1~A-9は、各マイクロカプセル溶液を濾過し、乾燥することによりマイクロカプセル顔料として取り出し使用した。水性ボールペンの作製上記で得られた各インク組成物を用いて水性ボールペンを作製した。具体的には、ボールぺン三菱鉛筆株式会社製、商品名:シグノUM-100の軸を使用し、内径3.8mm、長さ113mmポリプロピレン製インク収容管とステンレス製チップ超硬合金ボール、ボール径0.5mm及び該収容管と該チップを連結する継手からなるリフィールに上記各インクを充填し、インク後端に鉱油を主成分とするインク追従体を装填し、水性ボールペンを作製した。得られた実施例1~7及び比較例1~2の水性ボールペンを用いて、下記評価方法で描線濃度の評価を行った。これらの結果を下記表1に示す。描線濃度の評価方法各ペン体をISO規格に準拠した筆記用紙に、フリーハンドで螺旋筆記後、目視により描線濃度を下記の基準で評価した。評価基準:○:発色状態は濃い黒色。△:発色状態で若干濃度が薄い。×:発色状態で濃度が薄い。上記表1の結果から明らかなように、本発明となる実施例1~7の筆記具用水性インク組成物は、本発明の範囲外となる比較例1~2の筆記具用水性インク組成物に較べて、満足のいく十分な描線濃度となることが判明した。これに対して、比較例1のロイコ色素として3-ジブチルアミノ-6-メチル-7-アニリノフルオランを用いたマイクロカプセル顔料を含有するインク組成物、並びに、比較例2のロイコ色素として2-2-クロロアニリノ-6-ジ-n-ブチルアミノフルオランを用いたマイクロカプセル顔料を含有するインク組成物では、満足のいく十分な描線濃度が得られないものであった。"